(57)【要約】【課題】  衛生性・密封性・開栓性に優れた飲食品瓶詰キャップシール用プラスチゾル組成物とそれを用いた飲食品瓶詰キャップを提供する。【解決手段】平均重合度１１００〜１７００の塩化ビニールペーストレジンが７０重量％以上の割合で含有されている塩化ビニール樹脂（（Ａ）成分）１００重量部に対して、非フタール酸系可塑剤（（Ｂ）成分）が６５〜１００重量部、重曹（炭酸水素ナトリウム）が７０重量％以上の割合で含有されている発泡剤（（Ｃ）成分）が０．５〜３．３重量部の範囲で配合されてなり、上記（Ａ）成分と（Ｂ）成分の配合量の和が組成物全体量に対して７０重量％以上であることを特徴とする飲食品瓶詰キャップシール用プラスチゾル組成物とする。【選択図】なし【特許請求の範囲】
【請求項１】
平均重合度１１００〜１７００の塩化ビニールペーストレジンが７０重量％以上の割合で含有されている塩化ビニール樹脂（（Ａ）成分）１００重量部に対して、非フタール酸系可塑剤（（Ｂ）成分）が６５〜１００重量部、および重曹（炭酸水素ナトリウム）が７０重量％以上の割合で含有されている発泡剤（（Ｃ）成分）が０．５〜３．３重量部の範囲で配合されてなり、上記（Ａ）成分と（Ｂ）成分の配合量の和が組成物全体量に対して７０重量％以上であることを特徴とする飲食品瓶詰キャップシール用プラスチゾル組成物。
【請求項２】
（Ａ）成分の塩化ビニール樹脂は、平均粒子径２０〜４０μｍの塩化ビニールブレンド用樹脂が含有されていることを特徴とする請求項１に記載の飲食品瓶詰キャップシール用プラスチゾル組成物。
【請求項３】
（Ｃ）成分の発泡剤は、ＯＢＳＨ［４，４’−オキシビス（ベンゼンスルホニルヒドラジド）］が含有されていることを特徴とする請求項１または２に記載の飲食品瓶詰キャップシール用プラスチゾル組成物。
【請求項４】
ＯＢＳＨは、（Ｃ）成分の発泡剤中に５〜３０重量％の割合で含有されていることを特徴とする請求項３の飲食品瓶詰キャップシール用プラスチゾル組成物。
【請求項５】
ＯＢＳＨは、（Ｃ）成分の発泡剤中に１０〜２０重量％の割合で含有されていることを特徴とする請求項３の飲食品瓶詰キャップシール用プラスチゾル組成物。
【請求項６】
（Ａ）成分  １００重量部に対して、高級脂肪酸アミドが潤滑剤として０．５〜２．５重量部の範囲で配合されていることを特徴とする請求項１から５のいずれかに記載の飲食品瓶詰キャップシール用プラスチゾル組成物。
【請求項７】
回転粘度は３０００〜５００mPa・ｓ（BH型回転粘度計ローターNO4で、４０℃測定）であり、加圧粘度が４０〜１０秒（ノズル径１．５ｍｍφ、ノズル長１５ｍｍ、圧力０．２ＭＰａ、４０℃での２００ｍｌ吐出に要する時間）であることを特徴とする請求項１から６のいずれかに記載の飲食品瓶詰キャップシール用プラスチゾル組成物。
【請求項８】
硬化後の比重が１．０〜０．６であり、硬度は６０〜３０（ＪＩＳ  Ａ硬度）の範囲であることを特徴とする請求項１から７のいずれかに記載の飲食品瓶詰キャップシール用プラスチゾル組成物。
【請求項９】
請求項１から８のいずれかに記載の飲食品瓶詰キャップシール用プラスチゾル組成物がキャップ内面に塗布され、加熱硬化されてなることを特徴とする飲食品瓶詰キャップ。
【請求項１０】
請求項９に記載の飲食品瓶詰キャップにおいて、捻りキャップの開栓トルクが０．０２５×Ｄ〜０．０７５×Ｄ  （Ｎ・ｍ）（但しＤはキャップ径ｍｍ）の範囲であることを特徴とする飲食品瓶詰キャップ。
【発明の詳細な説明】
【技術分野】
【０００１】
本願発明は、飲食品瓶詰キャップシール用プラスチゾル組成物とそれを用いた飲食品瓶詰キャップおよびその製造方法に関するものである。さらに詳しくは、スクリュウキャップやラグキャップ等の捻りキャップやプル・アップキャップ等のクリンプキャップをシールするための衛生性・密封性・開栓性に優れたプラスチゾル組成物とそれを用いた飲食品瓶詰キャップに関するものである。
【背景技術】
【０００２】
従来より飲食品瓶詰容器用キャップのシール材としては塩化ビニールプラスチゾルが主に使用されている。この塩化ビニールプラスチゾルの発泡剤としてはアゾジカルボンアミド（ＡＤＣＡ）が一般的に用いられることが知られている（たとえば、特許文献１〜４参照）。
【０００３】
ところで、以上の塩化ビニールプラスチゾルは、塩化ビニール樹脂の焼却時に発生するダイオキシン問題やフタール酸エステル系可塑剤の環境ホルモン問題など、環境への配慮からこれまでにも上記問題を解決するために数々の改良改善が計られている。このような状況のもと、上記ＡＤＣＡが分解時に発生するセミカルバジドの発ガン性が欧州で指摘されている。このためＡＤＣＡを発泡剤として用いない塩化ビニールプラスチゾルの開発が求められているのが実情である。
【特許文献１】特開昭４９―７８７４２号公報
【特許文献２】特開平５−３３９４１３号公報
【特許文献３】特開平７−１１０３６号公報
【特許文献４】特開平１１−２１３６４号公報
【発明の開示】
【発明が解決しようとする課題】
【０００４】
そこで、本願発明は、以上のとおりの背景よりなされたものであって、衛生性・密封性・開栓性に優れた飲食品瓶詰キャップシール用プラスチゾル組成物とそれを用いた飲食品瓶詰キャップを提供することを課題としている。
【課題を解決するための手段】
【０００５】
本願発明は、上記の課題を解決するものとして、以下のことを特徴としている。
＜１＞  平均重合度１１００〜１７００の塩化ビニールペーストレジンが７０重量％以上の割合で含有されている塩化ビニール樹脂（（Ａ）成分）１００重量部に対して、非フタール酸系可塑剤（（Ｂ）成分）が６５〜１００重量部、および重曹（炭酸水素ナトリウム）が７０重量％以上の割合で含有されている発泡剤（（Ｃ）成分）が０．５〜３．３重量部の範囲で配合されてなり、上記（Ａ）成分と（Ｂ）成分の配合量の和が組成物全体量に対して７０重量％以上であることを特徴とする飲食品瓶詰キャップシール用プラスチゾル組成物。
＜２＞  （Ａ）成分の塩化ビニール樹脂は、平均粒子径２０〜４０μｍの塩化ビニールブレンド用樹脂が含有されていることを特徴とする上記＜１＞に記載の飲食品瓶詰キャップシール用プラスチゾル組成物。
＜３＞  （Ｃ）成分の発泡剤は、ＯＢＳＨ［４，４’−オキシビス（ベンゼンスルホニルヒドラジド）］が含有されていることを特徴とする上記＜１＞または＜２＞に記載の飲食品瓶詰キャップシール用プラスチゾル組成物。
＜４＞  ＯＢＳＨは、（Ｃ）成分の発泡剤中に５〜３０重量％の割合で含有されていることを特徴とする上記＜３＞の飲食品瓶詰キャップシール用プラスチゾル組成物。
＜５＞  ＯＢＳＨは、（Ｃ）成分の発泡剤中に１０〜２０重量％の割合で含有されていることを特徴とする上記＜３＞の飲食品瓶詰キャップシール用プラスチゾル組成物。
＜６＞  （Ａ）成分  １００重量部に対して、高級脂肪酸アミドが潤滑剤として０．５〜２．５重量部の範囲で配合されていることを特徴とする上記＜１＞から＜５＞のいずれかに記載の飲食品瓶詰キャップシール用プラスチゾル組成物。
＜７＞  回転粘度は３０００〜５００mPa・ｓ（BH型回転粘度計ローターNO4で、４０℃測定）であり、加圧粘度が４０〜１０秒（ノズル径１．５ｍｍφ、ノズル長１５ｍｍ、圧力０．２ＭＰａ、４０℃での２００ｍｌ吐出に要する時間）であることを特徴とする上記＜１＞から＜６＞のいずれかに記載の飲食品瓶詰キャップシール用プラスチゾル組成物。
＜８＞  硬化後の比重が１．０〜０．６であり、硬度は６０〜３０（ＪＩＳ  Ａ硬度）の範囲であることを特徴とする上記＜１＞から＜７＞のいずれかに記載の飲食品瓶詰キャップシール用プラスチゾル組成物。
＜９＞  上記＜１＞から＜８＞のいずれかに記載の飲食品瓶詰キャップシール用プラスチゾル組成物がキャップ内面に塗布され、加熱硬化されてなることを特徴とする飲食品瓶詰キャップ。
＜１０＞  上記＜９＞に記載の飲食品瓶詰キャップにおいて、捻りキャップの開栓トルクが０．０２５×Ｄ〜０．０７５×Ｄ  （Ｎ・ｍ）（但しＤはキャップ径ｍｍ）の範囲であることを特徴とする飲食品瓶詰キャップ。
【発明の効果】
【０００６】
本願の上記第１の発明によれば、密封性および開栓性が良好で、かつ食品衛生性に優れた飲食品瓶詰キャップシール用プラスチゾル組成物が提供される。
【０００７】
また、上記第２の発明によれば、塩化ビニール樹脂として平均粒子径２０〜４０μｍの塩化ビニールのブレンド用樹脂が含有されていることにより、より良好な流動性を確保することができ作業性が向上するとともに上記第１の発明の効果をさらに向上させることができる。
【０００８】
上記第３の発明によれば、発泡剤としてＯＢＳＨが含有されていることにより、発泡温度範囲がより拡くなって発泡のバラツキを抑制することができるため、品質をさらに向上させることができる。
【０００９】
上記第４の発明によれば、発泡剤としてＯＢＳＨが５〜３０重量％の割合で含有されていることにより、上記効果に加え、焼付け硬化後の表面状態および発泡状態を良好なものとすることができる。
【００１０】
上記第５の発明によれば、発泡剤としてＯＢＳＨが１０〜２０重量％の割合で含有されていることにより、上記効果に加え、焼付け硬化後の表面状態および発泡状態をさらに良好なものとすることができる。
【００１１】
上記第６の発明によれば、より開栓性に優れた捻りキャップ用のプラスチゾル組成物が提供される。
【００１２】
上記第７の発明によれば、より良好なプラスチゾル組成物の製造作業性およびキャップ本体への高速ライニング作業性を確保することができる。
【００１３】
上記第８の発明によれば、耐熱性とともに、より良好な密封性および開栓性を備えたプラスチゾル組成物を実現することができる。
【００１４】
上記第９の発明では、以上のような優れた効果を体現した飲食品瓶詰キャップが提供される。
【００１５】
上記第１０の発明によれば、輸送および取扱い時における開栓の危険性を抑え、婦女子でも容易に開栓可能な飲食品瓶詰キャップを提供することができる。
【発明を実施するための最良の形態】
【００１６】
本願発明は上記のとおりの特徴をもつものであるが、以下にその実施の形態について説明する。本願発明の飲食品瓶詰キャップシール用プラスチゾル組成物は、（Ａ）成分：平均重合度１１００〜１７００の塩化ビニールペーストレジンが７０重量％以上の割合で含有されている塩化ビニール樹脂、（Ｂ）成分：非フタール酸系可塑剤、および（Ｃ）成分：重曹（炭酸水素ナトリウム）が７０重量％以上の割合で含有されている発泡剤が必須成分として含有されている。さらに、（Ａ）成分１００重量部に対して、（Ｂ）成分を６５〜１００重量部、（Ｃ）成分を０．５〜３．３重量部の範囲で配合されており、かつ（Ａ）成分と（Ｂ）成分の配合量の和が組成物全体量に対して７０重量％以上であることを特徴としている。
【００１７】
まず、（Ａ）成分について説明すると、１）飲食品瓶詰の殺菌処理時の耐熱性を確保するため、２）適度のゾル性状（粘度等の安定性）を確保するため、３）ゾル焼付け硬化時の耐熱性及び発泡安定性を確保するため等により、平均重合度１１００〜１７００の塩化ビニールペーストレジンが塩化ビニール樹脂のうち少なくとも７０重量％以上の割合で含有されていることが重要である。すなわち、平均重合度が１１００未満の場合には耐熱性が劣って焼付け硬化時の樹脂の分解や、このプラスチゾル組成物から得られる発泡体（以後、ガスケットともいう）が高温殺菌に耐えられず破断したり、貯蔵安定性が劣ってゾルの増粘やゲル化したり、焼付け硬化時のゾル溶融粘度が低くて独立気泡の正常な安定発泡が出来ず気泡の崩れ等の問題が発生してしまう。平均重合度が１７００を越えると、この発泡体は必要以上に強靭な膜となって瓶詰シーリング材として要求される適度の弾性が失われたり、溶融粘度が高くて発泡が抑えられ焼付け温度幅が狭くなり良好な発泡を確保でき難く成る等の問題が発生してしまう。また、上記塩化ビニールペーストレジンが７０重量％未満の場合には十分な耐熱性を持った発泡体とすることができないのである。なお、本願発明における塩化ビニールペーストレジンは、一般的にはその平均粒子径が０．１〜数μｍであるのに対し、一般汎用樹脂（懸濁重合主体で、一部塊状融合）の平均粒子径は塩化ビニールペーストレジンの１００倍以上であり、両者の平均粒子径は大きく異なっている。また、以上の塩化ビニールペーストレジンは、一般的には乳化重合法またはマイクロサスペンジョン重合（微懸濁重合）法などの重合法によって製造される。
【００１８】
さらに、本願発明における（Ａ）成分としては、より良好な流動性を確保するためにブレンド用樹脂（以下、ブレンドレジンともいう）が含有されていてもよい。このものは、一般的には懸濁重合または塊状重合などで製造される、平均重合度９００〜１２００程度の塩化ビニール樹脂であり、その含有量は（Ａ）成分の塩化ビニール樹脂において３０重量％以下であることが考慮される。３０重量％を超えると、ガスケットの伸びや弾性等の物性の劣化など十分な耐熱性を有さない。本願発明では、このブレンドレジンの平均粒子径を特に制限するものではないが、特に平均粒子径２０〜４０μｍのものを用いることで、より良好な流動性を確保することができ作業性を向上することができる。
【００１９】
次に（Ｂ）成分について説明する。本願発明では、食品衛生上の観点から（Ｂ）成分として非フタール酸系可塑剤を用いる。具体的には、クエン酸エステル系、エポキシ系、グリセライド系等の可塑剤が挙げることができ、これらを単独または併用して使用することができる。より具体的には、クエン酸エステル系可塑剤として、クエン酸トリエチル、クエン酸トリブチル、アセチルクエン酸トリエチル、アセチルクエン酸トリブチル、アセチルクエン酸トリ２エチルヘキシル等を例示することができる。また、エポキシ系可塑剤としては、エポキシ化大豆油、エポキシ化亜麻仁油、エポキシステアリン酸オクチル等が、グリセライド系可塑剤としては、グリセリンジアセトモノラウレート、グリセリンジアセトモノオレート、グリセリンブチレート等のグリセリンエステルが、その他としてポリ（プロピレン，アジピン酸）エステル、アセチルスルフォン酸クレゾールエステル等を例示することができる。
【００２０】
以上の可塑剤は、プラスチゾル組成物のゾル性状やガスケット物性等の要求性能を満足させる範囲でできるだけ少ない配合量であることが望ましく、具体的には（Ａ）成分１００重量部に対して（Ｂ）成分を６５〜１００重量部の範囲で配合させ、かつ（Ａ）成分と（Ｂ）成分の配合量の和が組成物全体量に対して７０重量％以上であることが重要である。（Ｂ）成分の配合量が６５重量部未満の場合、あるいは（Ａ）成分と（Ｂ）成分の配合量の和が７０重量％未満の場合、ゾル性状の粘度が高くガスケットの硬度も硬くなってしまう。（Ｂ）成分の配合量が１００重量部を超える場合、ゾル粘度が低くなって貯蔵安定性が劣り、また耐殺菌処理性も劣ってくる。なお、組成物全体量に対する（Ａ）成分と（Ｂ）成分の配合量の和の割合の上限については特に限定するものではないが、後述する発泡剤等の配合量を考慮すると９５重量％以下であることが好ましい。より具体的な配合量として、たとえば、高温殺菌処理（９０℃以上）を行う食品に適用するキャップシール用プラスチゾル組成物の場合には（Ａ）成分１００重量部に対して（Ｂ）成分７０重量部程度、８０℃程度の殺菌処理の場合には（Ｂ）成分８０重量部程度、低温殺菌処理（７０℃以下）の場合には（Ｂ）成分９０重量部程度配合することが考慮される。
【００２１】
次に（Ｃ）成分である発泡剤について説明する。本願発明では、食品安全衛生性および品質の観点から重曹（炭酸水素ナトリウム）が７０重量％以上の割合で含有されていることが重要である。ここで、（Ｃ）成分の発泡剤として重曹を単独で用いてもよいがＯＢＳＨ［４，４’−オキシビス（ベンゼンスルホニルヒドラジド）］を併用してもよい。ＯＢＳＨを併用することで、発泡温度範囲が拡くなり発泡のバラツキを抑制することができるため、品質をさらに向上させることができる。このＯＢＳＨは、たとえば、（Ｃ）成分の発泡剤中に５〜３０重量％の割合で含有されていることが好ましく、なかでも１０〜３０重量％、特には１０〜２０重量％の割合で含有されていることが好ましい。これにより、焼付け硬化後の表面の皺、起伏、凸凹等を効果的に抑えることができる。また、発泡状態については均一微細な発泡となり、品質をより向上させることができる。
【００２２】
また、重曹とともにクエン酸モノナトリウム等のクエン酸塩を併用してもよい。この場合も微細な発泡とすることができるが、水溶出量が多いため、より好適にはＯＢＳＨを併用する。
【００２３】
本願発明における発泡剤（（Ｃ）成分）は、（Ａ）成分１００重量部に対して０．５〜３．３重量部の範囲で配合されている。（Ｃ）成分の含有量が０．５重量部未満では、発泡剤が加熱分解して発生する気泡（ガス）が少なく、ガスケットが硬くなり、所定の比重及び硬度より高くなってしまい、使用条件によっては瓶口への締まりが悪くなり密封性が劣ってしまう。３．３重量部を超えて配合すると、気泡の発生量が多く、柔らかくなりすぎたり、連泡や過発泡が起こりやすくなり耐熱性や密封性等の所定の性能が失われてしまう。
【００２４】
本願発明のプラスチゾル組成物は、必要に応じて、潤滑剤をはじめ、充填剤、顔料、抗菌剤、防カビ剤、酸化防止剤、紫外線安定剤、着色剤等が配合されていてもよい。
【００２５】
潤滑剤としては、開栓トルク低減のため特に高級脂肪酸アミドを用いることが好ましい。具体的には、オレイン酸アミド、エルカ酸アミド、エチレンビスオレイン酸アミド等を例示することができる。このような高級脂肪酸アミドの配合量としては、たとえば、捻りキャップを作製する場合には、（Ａ）成分１００重量部に対して高級脂肪酸アミドを０．５〜２．５重量部の範囲で配合することが好ましい。０．５重量部未満の場合では捻りキャップにおいて十分な開栓性を実現することができない場合があり、２．５重量部を超えるとガスケット表面に高級脂肪酸アミドがブリードし、飲食品瓶詰の内容物にこの高級脂肪酸アミドが落ち込みやすくなってしまう場合があるため好ましくない。
【００２６】
高級脂肪酸アミド以外の潤滑剤としては、流動パラフィン、合成パラフィン、石油系ワックス、植物性ワックス、石油炭化水素、シリコーン油、ラノリン、レシチン等のワックスを例示することができ、これらの潤滑剤を併用してもよい。潤滑剤全体の配合量としては（Ａ）成分１００重量部に対して１〜３重量部の範囲であることが好ましい。１重量部未満の場合には十分な開栓性とすることができず、３重量部を超える場合には内容物への落ち込みが発生する場合があるので好ましくない。なお、クリンプキャップを作製する場合には、ガスケットの瓶口への粘着を防止することを考慮すればよく、たとえば（Ａ）成分１００重量部に対してパラフィンワックス１重量部程度配合すればよい。
【００２７】
充填剤は、コスト低減、流動特性や所定の硬度を確保するために用いられ、一般的には（Ａ）成分１００重量部に対して６０重量部程度まで配合させることが可能であるが、ゾル性状の安定性や発泡の安定性の観点から、より好ましくは３０重量部程度まで配合することが考慮される。用いられる充填剤の種類としては、炭酸カルシウム，硫酸バリウム、硫酸カルシウム、珪酸カルシウム、クレー、カオリン等を挙げることができる。
【００２８】
以上の潤滑剤や充填剤以外の顔料、抗菌剤、防カビ剤等については、プラスチゾル組成物に一般的に用いられるものを適宜に選定して配合することができる。
【００２９】
本願発明の飲食品瓶詰キャップシール用プラスチゾル組成物は、回転粘度は３０００〜５００mPa・ｓ（BH型回転粘度計ローターNO4で、４０℃測定）であり、加圧粘度が４０〜１０秒（ノズル径１．５ｍｍφ、ノズル長１５ｍｍ、圧力０．２ＭＰａ、４０℃での２００ｍｌ吐出に要する時間）であることが好ましい。以上のような所定範囲の粘度を有することで、組成物製造作業性やキャップ本体への高速ライニング作業性を確保することができる。回転粘度が高くなる（３０００mPa・ｓを超える）と組成物製造時の混合撹拌作業や脱泡処理に時間がかかってしまい作業効率が劣ってしまうため好ましくない。回転粘度が低くなる（５００mPa・ｓ未満）と、蓋（キャップ）へのライニング（塗布）は高速で回転するキャップに加圧したゾルを吐出するため飛び散って汚したり、硬化乾燥炉までの高速搬送時に、所定の塗布位置以外の所に流れてしまい外観上の商品価値を落としたり、さらには塗布厚が不均一となり密封性能をも落としてしまう場合があるので好ましくない。また、加圧粘度が高い（４０秒を超える）と高速ライニング時の吐出量確保が困難になり、ゾルの切れも悪くなり糸引き等が発生して綺麗なライニングが出来なくなるので好ましくない。また、加圧粘度が低く（１０秒未満）なると、上記のようの汚れが発生してしまう以外に、たとえば一般的にはライニングは４０℃前後に加温したゾルをスネークポンプ等で加圧循環させながら行っているが、圧力調整（加圧）が難しくなり塗布量のバラツキが発生し易くなったり、調整貯蔵タンクへの戻り時に泡を巻き込んだりする場合があるので好ましくない。
【００３０】
本願発明において目的とする粘度を得るためには、（Ａ）成分として用いられる塩化ビニール樹脂の平均重合度や（Ｂ）成分の可塑剤の配合量を本願発明で規定している範囲内で適宜に設定することで実現することができる。
【００３１】
本願発明の飲食品瓶詰キャップシール用プラスチゾル組成物は、その硬化後の比重が１．０〜０．６であり、硬度は６０〜３０（ＪＩＳ  Ａ硬度）の範囲であることが好ましいものとして考慮される。このような比重および硬度とすることで、キャップの使用目的に合ったガスケットを確保することができる。たとえば、プラスチゾル組成物を加熱硬化して発泡体としてのシーリングガスケットを製造する場合、このシーリングガスケットは適度の比重と硬さにしてキャップを締まり易くすることが必要である。低発泡で比重が１．０を超えて硬度が６０よりも高い場合には、耐熱性があり高温殺菌処理に耐えられるがキャップが締まりにくくなってしまうため好ましくない。一方で高発泡で比重が０．６より小さく硬度が３０より低い場合には、キャップを締めやすいが耐熱性や密封性が劣ってしまうため好ましくない。
【００３２】
本願発明において目的とする比重や硬度を得るためには、（Ｃ）成分である発泡剤の配合量を適宜に設定することで実現できる。すなわち、本願の請求項１で各成分を規定したプラスチゾル組成物のうち（Ｃ）成分である発泡剤を除去したプラスチゾル組成物の焼付け後の比重および硬度は、概ね比重１．３〜１．２程度、硬度は７０〜６０程度となるため、最終的に作製されるキャップの用途に合わせて所定量の発泡剤を配合することで目的とする比重と硬度を設定することができるのである。
【００３３】
以上の飲食品瓶詰キャップシール用プラスチゾル組成物をキャップ内面に所定厚さで塗布した後、加熱して硬化させることで、キャップ内面にシーリングガスケットを有する飲食品瓶詰キャップを作製することができる。加熱は１９０〜２３０℃の温度範囲であることが好ましい。１９０℃未満の場合には塩化ビニール樹脂の溶融ゲル化が進まず所定の物性・性能を確保することができず、破断や下地塗膜との接着不良が発生する恐れがあるため好ましくない。２３０℃を超える場合には塩化ビニール樹脂の分解劣化が起こり、異常発泡して連泡や密封不良の原因となる恐れがあるため好ましくない。より好適な焼付け条件は２００〜２１０℃×２〜１．５分である。
【００３４】
以上のように飲食品瓶詰キャップシール用プラスチゾル組成物を用いて製造した飲食品瓶詰キャップにおける捻りキャップの開栓トルクを０．０２５×Ｄ〜０．０７５×Ｄ（Ｎ・ｍ）（但しＤはキャップ径ｍｍ）の範囲に容易に設定することができる。このような範囲の開栓トルクとすることで、輸送および取扱い時における開栓の危険性を抑えることができるとともに婦女子でも容易に開栓可能な飲食品瓶詰キャップとすることができるのである。
【００３５】
以下に実施例を示し、さらに詳しく説明する。もちろん以下の例によって本願発明が限定されることはない。
【実施例】
【００３６】
＜実施例１＞
鐘淵化学工業（株）製の平均重合度１７００の塩ビペースト樹脂ＲＢ１００重量部、新日本理化（株）製のＡＴＢＣ（アセチルトリブチルサイトレイト）４５重量部と旭電化（株）製エポキシ化大豆油（ＥＳＯ）２５重量部、大塚化学（株）製の重曹系発泡剤Ａ（ユニファインＰ−４、分解温度１７０〜２１０℃、ガス発生量１２５〜１３５ｍｌ／ｇ）２重量部、潤滑剤としてライオンアクゾ（株）製の高級脂肪酸系アミドワックスＥ（エルカ酸アミドＣ２２Ｈ４３ＮＯ，分子量３３８、融点６５〜６６℃）とアミドワックスＯ（オレイン酸アミドＣ１８Ｈ３５ＮＯ，分子量２８１、融点７５〜７６℃）を各１重量部，旭化成ワッカー（株）製のシリコーン１重量部、顔料として堺化学（株）製の酸化チタン３重量部、安定剤として日産フェロー（株）製のカルシウム系脂肪酸塩３重量部を石川式ライ潰機で６０分間混練した後、真空脱泡してプラスチゾル（以下、塩ビゾルともいう）を調整し、下記の各試験を行った。
＜実施例２＞
塩ビペースト樹脂を新第一塩ビ（株）製の平均重合度１１００の樹脂ＲＤに変更した以外は実施例１と同様の方法で塩ビゾルを調整し、各試験を行った。
＜実施例３＞
塩ビペースト樹脂を鐘淵化学工業（株）製の平均重合度１３００の樹脂ＲＣ変更した以外は実施例１と同様の方法で塩ビゾルを調整し、各試験を行った。
＜実施例４＞
塩ビペースト樹脂を鐘淵化学工業（株）製の平均重合度１３００の樹脂ＲＣ７０重量部と新第一塩ビ（株）製の平均重合度１２００のブレンドレジン３０重量部に変更し、可塑剤のＥＳＯを２０重量部とした以外は実施例１と同様の方法で塩ビゾルを調整し、各試験を行った。
＜実施例５＞
塩ビペースト樹脂を平均重合度１３００の樹脂ＲＣ８０重量部と平均重合度１２００のブレンドレジン２０重量部に、可塑剤をＡＴＢＣ５５重量部、ＥＳＯ４５重量部に、充填剤として堺化学（株）製の硫酸バリウム６０重量部を配合した以外は実施例１同様の方法で塩ビゾルを調整し、各試験を行った。
＜実施例６＞
可塑剤のＡＴＢＣとＥＳＯをそれぞれ４５重量部とし、発泡剤は重曹Ａを０．５重量部に、新たに永和化成工業（株）製のＯＢＳＨを０．０５重量部を配合し、充填剤の硫酸バリウムを３０重量部とした以外は、実施例５と同様の方法で塩ビゾルを調整し各試験を行った。
＜実施例７＞
発泡剤の重曹Ａを３重量部に、ＯＢＳＨを０．３重量部に増量した以外は，実施例６と同様の方法で塩ビゾルを調整し、各試験を行った。
＜実施例８＞
塩ビ樹脂を重合度１７００のＲＢ樹脂８０重量部とをブレンドレジン２０重量部に、可塑剤をＡＴＢＣ５５重量部とＥＳＯ２５重量部に、発泡剤を永和化成工業（株）製の重曹Ｂ（セルボンＳＣ８５５、分解温度１５０℃、ガス発生量１５０ｍｌ／ｇ）１．５重量部に変更した以外は実施例７と同様の方法で塩ビゾルを調整し、各試験を行った。
＜実施例９＞
塩ビ樹脂を平均重合度１１００の樹脂ＲＤを８０重量部とブレンドレジン２０重量部に、発泡剤にＯＢＳＨ０．１５重量部を加え、充填剤の硫酸バリウムを４０重量部にした以外は実施例８と同様の方法で塩ビゾルを調整し、各試験を行った。
＜実施例１０＞
潤滑剤である高級脂肪酸アミドワックスＥ２重量部に増量した以外は実施例８と同様の方法で塩ビゾルを調整し、各試験を行った。なお、潤滑剤の落ち込み評価では、極微量のワックスの浮きが観察されたが、内容物への影響は確認されなかった。
＜実施例１１＞
潤滑剤である高級脂肪酸アミドワックスを配合せずにシリコーン１重量部と日本精鑞（株）製のパラフィンワックス２重量部とした以外は実施例９と同様の方法で塩ビゾルを調整し、各試験を行った。ただし、この実施例では、捻りキャップを用いた密封性、開栓トルクの測定および潤滑剤の落ち込み評価は行わず、クリンプキャップを用いて密封性、開栓性および潤滑剤の落ち込みを評価した。この結果、いずれの評価も良好で、実用上問題ないレベルであることが確認された。
＜比較例１＞
塩ビペースト樹脂に新第一塩ビ（株）製の重合度１８００の樹脂ＲＡを使用した以外は、実施例１と同様の方法で塩ビゾルを調整し、各試験を行った。
＜比較例２＞
塩ビペースト樹脂に鐘淵化学工業（株）製の平均重合度１０００の樹脂ＲＥに変更した以外は、実施例１と同様の方法で塩ビゾルを調整し、各試験を行った。
＜比較例３＞
塩ビ樹脂を平均重合度１３００の樹脂ＲＣ６０重量部、平均重合度１２００のブレンドレジン４０重量部とした以外は，実施例４と同様の方法で塩ビゾルを調整し、各試験を行った。
＜比較例４＞
塩ビ樹脂を平均重合度１３００のＲＣ樹脂７０重量部、平均重合度１２００のブレンドレジン３０重量部に、可塑剤をＡＴＢＣ４０重量部、ＥＳＯ２０重量部にした以外はに変更した以外は、実施例１と同様の方法で塩ビゾルを調整し、各試験を行った。
＜比較例５＞
充填剤の硫酸バリウムを８０重量部に増量した以外は実施例５と同様の方法で塩ビゾルを調整し、各試験を行った。
＜比較例６＞
発泡剤の重曹Ａを０．４重量部に、ＯＢＳＨを０．０４重量部にした以外は実施例６と同様の方法で塩ビゾルを調整し、各試験を行った。
＜比較例７＞
発泡剤を重曹Ａの４重量部とした以外は実施例７と同様の方法で塩ビゾルを調整し、各試験を行った。
＜比較例８＞
可塑剤をＡＴＢＣ５５重量部、ＥＳＯ５５重量部に増量した以外は実施例５と同様の方法で塩ビゾルを調整し、各試験を行った。
【００３７】
以上の各プラスチゾル組成物と各種物性試験結果を表１、表２に示す。
【００３８】
【表１】
2007217662.tif 000002
【００３９】
【表２】
2007217662.tif 000003
＜試験方法＞
（１）粘度測定
１）回転粘度：調整した塩ビゾルを４０℃に加温し、ＢＨ型回転粘度計（ローターＮＯ４、２０ｒｐｍ、４０℃）で測定した。判定は３０００〜５００ｍＰａ・ｓを「○」、それ以外を「×」とした。
【００４０】
２）加圧粘度：調整した塩ビゾルを４０℃に加温して、０．２ＭＰａに加圧した時、１．５ｍｍφ、ノズル長１５ｍｍのノズルから２００ｍｌ吐出した時の時間を測定した。判定は１０〜４０秒を「○」、それ以外を「×」とした。
【００４１】
３）貯蔵安定性：３８℃恒温室１週間貯蔵後、可塑剤や充填剤等の分離・沈降の有無および塩ビの回転粘度を調査した。分離・沈降が認められず、粘度が上記１）範囲内（３０００〜５００ｍＰａ・ｓ）を「○」とし、それ以外を「×」とした。
（２）焼付け硬化適正
所定の薄い鉄製容器（直径５３ｍｍ、深さ４ｍｍ）に５ｇのゾルを注入（流し込み）して平滑にし、所定温度で３分間焼付けた後、発泡性（外観調査、比重、硬度）と耐熱性を確認した。なお、外観調査は、発泡不足や連泡等の異常発泡の有無、塩化ビニール樹脂の劣化による変色の有無を確認した。
【００４２】
発泡性：焼付け温度２１０℃±１０℃の範囲内で、外観上の発泡状態に問題がなく、比重が±０．２、硬度が±５以内に収まっているものを「○」、それ以外を「×」とした。
【００４３】
耐熱性：高温（２３０℃）側焼付けにおいて、連泡や異常発泡および塩ビ樹脂の劣化による変色（黄変）の無いものを「○」、それ以外を「×」とした。
（３）比重測定
数ミリの厚さに伸ばして２１０℃×３分焼付け硬化したシートの重量を、大気中と水中で測定することより求めた。比重が１．０〜０．６を「○」、それ以外を「×」とした。
（４）硬度測定
ＪＩＳ  Ｋ６３０１によりタイプＡゴム硬度計を用いて、数ミリの厚さに伸ばして２１０℃×３分熱処理硬化したシートを３枚重ね合わせて２０℃で測定した。判定は、硬度３０〜６０を「○」、それ以外を「×」とした。
＜性能評価試験＞
４７ｍｍφと６２ｍｍφの捻りキャップ内面に塩ビゾルをそれぞれ０．９±０．１ｇと１．４±０．１ｇ塗布し，電気オーブンで２０５℃×２分熱処理して硬化させた試験用キャップを作製した。作製した試験用キャップを用いて以下の方法で瓶詰充填し、耐殺菌処理性、密封性、開栓性、潤滑剤の落ち込み等を評価した。
【００４４】
４７ｍｍφの捻りキャップに関しては、２００ｍｌの硝子瓶に８０℃の温水を１７０ｍｌ充填し、８０℃に加温したキャップを３．０Ｎｍで閉栓し，沸騰水中で１時間殺菌処理を行い、その後４０℃まで水冷した。
【００４５】
６２ｍｍφのキャップに関しては、２５０ｍｌの硝子瓶に８０℃の温水を２２０ｍｌ充填し、３．５Ｎｍで閉栓し９０℃の温水中で４０分の殺菌処理を行い、その後４０℃まで水冷した。
【００４６】
上記処理を行った瓶詰を５℃、室温、３８℃の３水準の環境に３０日間保存した後、以下の調査を行った。
【００４７】
１）耐殺菌処理性調査（衛生性）
耐熱性が劣る場合には、処理中の熱によりシーリングガスケットが破断したり、塗膜からの剥離や浮き等の異常が認められる。開栓したキャップの外観よりこれらの状況を調査した。
【００４８】
開栓したキャップの外観を観察し、処理中の熱を原因とするシーリングガスケットの破断や塗膜からの剥離や浮き等の異常の有無を調査し、耐熱性を評価した。全く異常のないものを○（耐熱性良）、異常が認められるものを×（耐熱性劣）とした。
【００４９】
２）密封性
バキュウムゲージで真空度を測定し、正常値を示すものを○、異常値示すものを×とした。なお、正常値および異常値の判断基準は、キャップ径（４７ｍｍφ、６２ｍｍφ）、瓶詰を保存した温度（５℃、室温、３８℃）で異なり、表３の範囲のものを正常値とし、その範囲から外れるものを異常値とした。
【００５０】
【表３】
2007217662.tif 000004
３）開栓性
トルクメーターを用いて、それぞれの貯蔵温度で測定した。判定はキャップ直径Ｄ（ｍｍ）×０．０２５〜Ｄ×０．０７５（Ｎ・ｍ）の範囲にあるものを「○」、範囲外を「×」とした。なお、実施例１１では、クリンプキャップの開栓性を評価した。
【００５１】
４）潤滑剤の落ち込み
開栓した瓶詰上面に懐中電灯を照らし、ワックスや油分の浮きが殆ど認められないないものを「◎」、ワックスや油分の浮きがやや認められるものの内容物への影響はなく、実用上問題ないレベルのものを「○」、落ち込みが認められたものを「×」とした。
【００５２】
クリンプキャップの試験条件は以下のとおりである。
【００５３】
キャップ：５６φプルアップキャップ
ゾル塗布量：０．６±０．１ｇ
パック条件：清酒用１８０ｍｌワンカップ瓶に８０℃の温水を１８０ｍｌ充填し、打栓圧８０ｋｇでクリンプし、その後４０℃まで水冷した。
【００５４】
上記処理を行った瓶を５℃、室温、３８℃の３水準の環境に３０日間保存した後、以下の調査を行った。
【００５５】
密封性：バキュウムゲージで真空度を測定し、正常値を示すものを「○」、異常値示すものを「×」とした。なお、正常値および異常値の判断基準は、以下の範囲のものを正常値とし、その範囲から外れるものを異常値とした。
【００５６】
５℃保存３５±５ｋＰａ、室温保存２７±５ｋＰａ、３８℃保存２２±５ｋＰａ
開栓性：引張試験機で所定の速度（１００ｍｍ／ｍｉｎ）でタブ部（つまみ部）を引っ張り、瓶口部からキャップが外れる時の最大力を測定した。２０Ｎ以下を正常「○」、２０Ｎ以上のものを異常「×」とした。
【００５７】
潤滑剤の落ち込み：開栓した瓶上面に懐中電灯を照らし、ワックスや油分の浮きが殆ど認められないないものを「◎」、ワックスや油分の浮きがやや認められるものの内容物への影響はなく、実用上問題ないレベルのものを「○」、落ち込みが認められたものを「×」とした。
＜実施例１２〜１９、比較例９〜１０＞
鐘淵化学工業（株）製の平均重合度１３００の塩ビペースト樹脂ＲＣ８０重量部、新第一塩ビ（株）製の平均重合度１２００のブレンドレジン２０重量部、新日本理化（株）製のＡＴＢＣ（アセチルトリブチルサイトレイト）３５重量部、旭電化（株）製エポキシ化大豆油（ＥＳＯ）３５重量部、潤滑剤としてライオンアクゾ（株）製の高級脂肪酸系アミドワックスＥ（エルカ酸アミド）０．７重量部、アミドワックスＯ（オレイン酸アミド）１．５重量部、旭化成ワッカー（株）製のシリコーン２重量部、顔料・充填剤として堺化学（株）製の酸化チタン３重量部と硫酸バリウム１７重量部、安定剤として日産フェロー（株）製のカルシウム系脂肪酸塩３重量部を基本配合とし、この基本配合に表４に示す発泡剤２．２重量部を配合したものをグループＡ、同じくこの基本配合に表４に示す発泡剤１．３重量部を配合したものをグループＢとし、それぞれについて実施例１と同様の方法で塩ビゾルを調整し、各種評価試験を行った。
【００５８】
なお、表４中の発泡剤は、永和化成工業（株）製の重曹（セルボンＳＣ）とＯＢＳＨ（ネオセルボンＮ＃５０００）である。
【００５９】
【表４】
2007217662.tif 000005
＜評価試験＞
上記＜試験方法＞の（２）焼付け硬化適性に準じて２１０℃３分間の焼付けを行ったガスケットにつき評価を行った。
（１）外観評価
表面状態は、ガスケット表面の皺、起伏、凹凸等を目視にて判断し、微少で目立たないものを「○」、若干目立つが使用上問題ないものを「□」、幾分目立つものを「△」、顕著なものを「×」とした。
【００６０】
発泡状態は、均一微細な発泡を「○」、均一発泡であるが若干気泡の大きいものを「□」、発泡気泡にバラツキのあるものを「△」、連泡や気泡のバラツキの大きいものを「×」とした。
（２）機器測定
比重および硬度は、上記＜試験方法＞の（３）比重測定、（４）硬度測定と同様の方法で測定した。
【００６１】
反射率は、日本電色（株）製の光沢計ＶＧＳ−３００Ａを用い、入射角６０°、受光角６０°で反射率（％）を測定した。
結果を表５に示す。
【００６２】
【表５】
2007217662.tif 000006
以上の結果より、発泡剤中、重曹が７０重量％以上でＯＢＳＨが発泡剤中３０重量％以下の場合（実施例１２〜１９）には、表面状態および発泡状態はいずれも良好であり、かつ、表面の皺や凸凹が少なく反射率が向上していることが確認された。特にＯＢＳＨが１０〜２０重量％の場合（実施例１３〜１４、１７〜１８）には、その効果がさらに向上していることが確認された。
【００６３】
一方で、発泡剤中、重曹が７０重量％未満の場合（比較例９〜１０）には、良好な表面状態および発泡状態を得ることができなかった。この理由としては、重曹とＯＢＳＨの分解温度が異なるため配合バランスが崩れたことによると推察される。
【００６４】
なお、グループＡの反射率がグループＢに比べて低いのは、反射倍率がグループＢに比べて高いため皺や凸凹の発生が多いことによる。